(57)【要約】      （修正有）【課題】良好な耐環境性を有する液晶配向膜を形成することができる液晶配向剤、液晶配向膜、および液晶配向膜を有する液晶表示素子が提供される。【解決手段】液晶配向剤は、ポリマー（A）、エポキシ基含有ベンゾトリアゾール化合物（B）、および溶媒（C）を含む。ポリマー（A）は、テトラカルボン酸二無水物成分（a1）およびジアミン成分（a2）を含む混合物を反応させることにより得られる。【選択図】図１
2017054119.tif 000002
【特許請求の範囲】
【請求項１】
テトラカルボン酸二無水物成分（a1）およびジアミン成分（a2）を含む混合物の反応生成物であるポリマー（A）；
エポキシ基含有ベンゾトリアゾール化合物（B）；ならびに
溶媒（C）
を含む、液晶配向剤。
【請求項２】
前記エポキシ基含有ベンゾトリアゾール化合物（B）のエポキシ基が、一般式（B-1）および一般式（B-2）；
【化１】
2017054119.tif 000099
一般式（B-1）
一般式（B-1）において、Aは単結合、エーテル基、エステル基、またはウレタン基を表し；X1はC1〜C5アルキレン基を表し；X2は単結合またはC1〜C6アルキレン基を表し；*は結合部位を表す；
【化２】
2017054119.tif 000100
一般式（B-2）
一般式（B-2）において、X3は単結合またはC1〜C6アルキレン基を表し；*は結合部位を表す；
で表される官能基からなる群の少なくとも1つより選択される、請求項１に記載の液晶配向剤。
【請求項３】
前記エポキシ基含有ベンゾトリアゾール化合物（B）が、少なくとも1つのヒドロキシル基を含有する、請求項１または2に記載の液晶配向剤。
【請求項４】
前記ポリマー（A）100重量部の総量に対して、前記エポキシ基含有ベンゾトリアゾール化合物（B）の使用量が1重量部〜15重量部である、請求項１〜３のいずれか１項に記載の液晶配向剤。
【請求項５】
前記ポリマー（A）のイミド化率が30%〜90%である、請求項１〜４のいずれか１項に記載の液晶配向剤。
【請求項６】
請求項１〜５のいずれか１項に記載の液晶配向剤により形成される、液晶配向膜。
【請求項７】
請求項６に記載の液晶配向膜を含む、液晶表示素子。
【発明の詳細な説明】
【技術分野】
【０００１】
本発明は、液晶配向剤、液晶配向膜、および液晶表示素子に関し、より具体的には、高い耐環境性を有する液晶表示素子にすることができる液晶配向剤、それにより形成される液晶配向膜、および液晶配向膜を有する液晶表示素子に関する。
【背景技術】
【０００２】
近年、液晶表示装置の広視野角特性に対する消費者の需要が徐々に増加していることに起因して、広視野角液晶表示素子の電気特性または表示特性に対する需要も高くなってきている。さまざまな広視野角液晶表示素子の中でも、液晶配向膜を有する垂直配向液晶表示素子が最も一般的であり、より良好な電気特性および表示特性を持つために、液晶配向膜も、垂直配向液晶表示素子の特性を向上させるための重要な研究対象の一つとなっている。
【０００３】
垂直配向型液晶表示素子の液晶配向膜の機能は、液晶分子の規則的な配置であり、また、電場が印加されていないときに、液晶分子がより大きなプレチルト角を持つことを可能にすることである。液晶配向膜の形成方法は、一般に、最初にポリアミック酸ポリマーまたはポリイミドポリマーなどのポリマー材料を含む液晶配向剤を基板表面上に塗布した後で、熱処理および配向処理を施して液晶配向膜を製造することを含む。
【０００４】
特許文献１には、ポリアミック酸(同上)および分子中に少なくとも2つの反応性基を含有する架橋剤を含有する垂直型液晶配向剤が開示されており、そして該反応性基はポリアミック酸のカルボン酸基と反応することができる。該液晶配向剤を用いることにより、良好な垂直配向特性、高硬度、および良好な電圧保持率を有する液晶配向膜を得ることができる。しかしながら、この液晶配向膜は、乏しい耐環境性という欠点を有する。例えば、その産業では受け入れられないような、高温高湿環境下での過度のイオン密度の問題が容易に発生する。
【０００５】
したがって、現在の液晶表示装置産業の要求を満たすために、液晶配向膜の耐環境性を向上させることは、当業者にとって重要な研究目的の一つである。
【先行技術文献】
【特許文献】
【０００６】
【特許文献１】特開2002-323701号公報
【発明の概要】
【発明が解決しようとする課題】
【０００７】
したがって、本発明は、液晶表示素子用の液晶配向剤を提供する。液晶配向剤を用いて得られる液晶配向膜は、乏しい耐環境性の問題を軽減することができる。
【課題を解決するための手段】
【０００８】
本発明は、ポリマー（A）、エポキシ基含有ベンゾトリアゾール化合物（B）、および溶媒（C）を含む液晶配向剤を提供する。ポリマー（A）は、混合物を反応させることにより得られる。具体的には、混合物は、テトラカルボン酸二無水物成分（a1）およびジアミン成分（a2）を含む。
【０００９】
本発明の一実施形態において、エポキシ基含有ベンゾトリアゾール化合物（B）のエポキシ基は、一般式（B-1）および一般式（B-2）で表される官能基からなる群の少なくとも1つより選択される。
【化１】
2017054119.tif 000003
一般式（B-1）
一般式（B-1）において、Aは単結合、エーテル基、エステル基、またはウレタン基を表し；X1はC1〜C5アルキレン基を表し；X2は単結合またはC1〜C6アルキレン基を表し；*は結合部位を表す。
【化２】
2017054119.tif 000004
一般式（B-2）
一般式（B-2）において、X3は単結合またはC1〜C6アルキレン基を表し；*は結合部位を表す。
【００１０】
本発明の一実施形態において、エポキシ基含有ベンゾトリアゾール化合物（B）は、少なくとも1つのヒドロキシル基を含有する。
【００１１】
本発明の一実施形態において、ポリマー（A）100重量部の総量に対して、エポキシ基含有ベンゾトリアゾール化合物（B）の使用量は1重量部〜15重量部である。
【００１２】
本発明の一実施形態において、ポリマー（A）のイミド化率は30%〜90%であるである。
【００１３】
本発明は、液晶配向膜をさらに提供する。液晶配向膜は、上記の液晶配向剤により形成される。
【００１４】
本発明は、液晶表示素子をさらに提供する。液晶表示素子は、上記の液晶配向膜を含む。
【発明の効果】
【００１５】
上記に基づき、本発明の液晶配向剤は特定の成分（A）および（B）を含むため、良好な垂直配向特性、高硬度、および良好な電圧保持率を有する液晶配向膜を得ることができる。また、液晶表示素子が本発明の液晶配向剤を用いて形成された液晶配向膜を含む場合、良好な垂直配向特性、高硬度、および良好な電圧保持率に加えて、高温高湿環境下での過度のイオン密度の問題も軽減することができる。
【００１６】
本開示の上述の特徴および利点をより理解しやすくするために、図面を伴う実施形態を以下に詳細に説明する。
【図面の簡単な説明】
【００１７】
添付の図面は、本発明のさらなる理解を与えるために含まれ、そして本明細書に組み込まれ、かつ本明細書の一部を構成する。図面は本発明の実施形態を例示し、説明と共に、本発明の原理を解説するのに役立つ。
【００１８】
【図１】本発明の一実施形態に係る液晶表示素子の側面図である。
【発明を実施するための形態】
【００１９】
〈液晶配向剤〉
本発明は、ポリマー（A）、エポキシ基含有ベンゾトリアゾール化合物（B）、および溶媒（C）を含む液晶配向剤を提供する。また、液晶配向剤は、必要に応じて添加剤（D）をさらに含むことができる。
【００２０】
以下において、本発明の液晶配向剤の各成分について詳細に説明する。
【００２１】
以下において、（メタ）アクリル酸はアクリル酸および／またはメタクリル酸を表し、そして（メタ）アクリレートはアクリレートおよび／またはメタクリレートを表すことが言及されるべきである。同様に、（メタ）アクリロイル基はアクリロイル基および／またはメタクリロイル基を表す。
【００２２】
ポリマー（A）
【００２３】
ポリマー（A）は、混合物を反応させることにより得られる。混合物は、テトラカルボン酸二無水物成分（a1）およびジアミン成分（a2）を含む。
【００２４】
具体的には、ポリマー（A）としては、ポリアミック酸、ポリイミド、ポリアミック酸-ポリイミドブロック共重合体、または該ポリマーの組合せが挙げられる。特に、ポリイミド系ブロック共重合体としては、ポリアミック酸ブロック共重合体、ポリイミドブロック共重合体、ポリアミック酸-ポリイミドブロック共重合体、または該ポリマーの組合せが挙げられる。ポリアミック酸ポリマー、ポリイミドポリマー、およびポリアミック酸-ポリイミドブロック共重合体は全て、テトラカルボン酸二無水物成分（a1）およびジアミン成分（a2）の混合物を反応させることにより得ることができる。
【００２５】
テトラカルボン酸二無水物成分（a1）
【００２６】
テトラカルボン酸二無水物成分（a1）としては、脂肪族テトラカルボン酸二無水物化合物、脂環式テトラカルボン酸二無水物化合物、芳香族テトラカルボン酸二無水物化合物、式（A1-1）〜式（A1-6）で表されるテトラカルボン酸二無水物化合物の少なくとも1つ、または該化合物の組み合わせが挙げられる。
【００２７】
脂肪族テトラカルボン酸二無水物化合物の具体例としては、エタンテトラカルボン酸二無水物、ブタンテトラカルボン酸二無水物、または該化合物の組み合わせを挙げることができるが、これらに限定されるものではない。
【００２８】
脂環式テトラカルボン酸二無水物化合物の具体例としては、1,2,3,4-シクロブタンテトラカルボン酸二無水物、1,2-ジメチル-1,2,3,4-シクロブタンテトラカルボン酸二無水物、1,3-ジメチル-1,2,3,4-シクロブタンテトラカルボン酸二無水物、1,3-ジクロロ-1,2,3,4-シクロブタンテトラカルボン酸二無水物、1,2,3,4-テトラメチル-1,2,3,4-シクロブタンテトラカルボン酸二無水物、1,2,3,4-シクロペンタンテトラカルボン酸二無水物、1,2,4,5-シクロヘキサンテトラカルボン酸二無水物、3,3',4,4'-ジシクロヘキシルテトラカルボン酸二無水物、シス-3,7-ジシクロヘプチル-1,5-ジエン-1,2,5,6-テトラカルボン酸二無水物、2,3,5-トリカルボキシシクロペンチル酢酸二無水物、ビシクロ[2.2.2]-オクト-7-エン-2,3,5,6-テトラカルボン酸二無水物、または該化合物の組み合わせを挙げることができるが、これらに限定されるものではない。
【００２９】
芳香族テトラカルボン酸二無水物化合物の具体例としては、3,4-ジカルボキシ-1,2,3,4-テトラヒドロナフタレン-1-コハク酸二無水物などの芳香族テトラカルボン酸二無水物化合物、ピロメリット酸二無水物、3,3',4,4'-ベンゾフェノンテトラカルボン酸二無水物、3',3,4,4'-ビフェニルスルホンテトラカルボン酸二無水物、1,4,5,8-ナフタレンテトラカルボン酸二無水物、2,3,6,7-ナフタレンテトラカルボン酸二無水物、3,3',4,4'-ジフェニルエタンテトラカルボン酸二無水物、3,3',-4,4'-ジメチルジフェニルシランテトラカルボン酸二無水物、3,3',4,4'-テトラフェニルシランテトラカルボン酸二無水物、1,2,3,4-フランテトラカルボン酸二無水物、4,4'-ビス(3,4-ジカルボキシフェノキシ)ジフェニルスルフィド二無水物、4,4'-ビス(3,4-ジカルボキシフェノキシ)ジフェニルスルホン二無水物、4,4'-ビス(3,4-ジカルボキシフェノキシ)ジフェニルプロパン二無水物、3,3',4,4'-ペルフルオロイソプロピリデンジフェニルジカルボン酸二無水物、3,3',4,4'-ジフェニルテトラカルボン酸二無水物、ビス(フタル酸)フェニルホスフィンオキシドテトラカルボン酸二無水物、p-フェニレン-ビス(トリフェニルスルホン酸)二無水物、m-フェニレン-ビス(トリフェニルスルホン酸)二無水物、ビス(トリフェニル酸)-4,4'-ジフェニルエーテル二無水物、ビス(トリフェニル酸)-4,4'-ジフェニルメタン二無水物、エチレングリコール-ビス(アンヒドロトリメリテート)、プロピレングリコール-ビス(アンヒドロトリメリテート)、1,4-ブタンジオール-ビス(アンヒドロトリメリテート)、1,6-ヘキサンジオール-ビス(アンヒドロトリメリテート)、1,8-オクタン-ビス(アンヒドロトリメリテート)、2,2-ビス(4-ヒドロキシフェニル)プロパン-ビス(アンヒドロトリメリテート)、2,3,4,5-テトラヒドロフランテトラカルボン酸二無水物、1,3,3a,4,5,9b-ヘキサヒドロ-5-(テトラヒドロ-2,5-ジオキソ-3-フラニル)ナフト[1,2-c]フラン-1,3-ジオン、1,3,3a,4,5,9b-ヘキサヒドロ-5-メチル-5-(テトラヒドロ-2,5-ジオキソ-3-フラニル)ナフト[1,2-c]フラン-1,3-ジオン、1,3,3a,4,5,9b-ヘキサヒドロ-5-エチル-5-(テトラヒドロ-2,5-ジオキソ-3-フラニル)ナフト[1,2-c]フラン-1,3-ジオン、1,3,3a,4,5,9b-ヘキサヒドロ-7-メチル-5-(テトラヒドロ-2,5-ジオキソ-3-フラニル)ナフト[1,2-c]フラン-1,3-ジオン、1,3,3a,4,5,9b-ヘキサヒドロ-7-エチル-5-(テトラヒドロ-2,5-ジオキソ-3-フラニル)ナフト[1,2-c]フラン-1,3-ジオン、1,3,3a,4,5,9b-ヘキサヒドロ-8-メチル-5-(テトラヒドロ-2,5-ジオキソ-3-フラニル)ナフト[1,2-c]フラン-1,3-ジオン、1,3,3a,4,5,9b-ヘキサヒドロ-8-エチル-5-(テトラヒドロ-2,5-ジオキソ-3-フラニル)ナフト[1,2-c]フラン-1,3-ジオン、1,3,3a,4,5,9b-ヘキサヒドロ-5,8-ジメチル-5-(テトラヒドロ-2,5-ジオキソ-3-フラニル)ナフト[1,2-c]フラン-1,3-ジオン、5-(2,5-ジオキソテトラヒドロフラール)-3-メチル-3-シクロヘキセン-1,2-ジカルボン酸二無水物、または該化合物の組み合わせを挙げることができるが、これらに限定されるものではない。
【００３０】
式（A1-1）〜式（A1-6）で表されるテトラカルボン酸二無水物化合物は、以下に示される通りである。
【化３】
2017054119.tif 000005
式（A1-1）
【化４】
2017054119.tif 000006
式（A1-2）
【化５】
2017054119.tif 000007
式（A1-3）
【化６】
2017054119.tif 000008
式（A1-4）
【化７】
2017054119.tif 000009
式（A1-5）
一般式（A1-5）において、A1は芳香族環を含む二価の基を表し；rは1〜2の整数を表し；そしてA2およびA3は同一または異なっていてもよく、それぞれ独立して水素原子またはアルキル基を表すことができる。一般式（A1-5）で表されるテトラカルボン酸二無水物化合物の具体例としては、式（A1-5-1）〜式（A1-5-3）で表される化合物の少なくとも1つが挙げられる。
【化８】
2017054119.tif 000010
式（A1-5-1）
【化９】
2017054119.tif 000011
式（A1-5-2）
【化１０】
2017054119.tif 000012
式（A1-5-3）
【化１１】
2017054119.tif 000013
式（A1-6）
一般式（A1-6）において、A4は芳香族環を含む二価の基を表し；A5およびA6は同一または異なっていてもよく、それぞれ独立して水素原子またはアルキル基を表す。一般式（A1-6）で表されるテトラカルボン酸二無水物化合物は、好ましくは式（A1-6-1）で表される化合物である。
【化１２】
2017054119.tif 000014
式（A1-6-1）
【００３１】
テトラカルボン酸二無水物成分（a）は、単独でまたは複数の組み合わせで使用することができる。
【００３２】
ジアミン成分（a2）
【００３３】
ジアミン成分（a2）としては、脂肪族ジアミン化合物、脂環式ジアミン化合物、芳香族ジアミン化合物、式（A2-1）〜（A2-30）を有するジアミン化合物、またはそれらの組み合わせが挙げられる。
【００３４】
脂肪族ジアミン化合物の具体例としては、1,2-ジアミノエタン、1,3-ジアミノプロパン、1,4-ジアミノブタン、1,5-ジアミノペンタン、1,6-ジアミノヘキサン、1,7-ジアミノヘプタン、1,8-ジアミノオクタン、1,9-ジアミノノナン、1 10-ジアミノデカン、4,4'-ジアミノヘプタン、1,3-ジアミノ-2,2-ジメチルプロパン、1,6-ジアミノ-2,5-ジメチルヘキサン、1,7-ジアミノ-2,5-ジメチルヘプタン、1,7-ジアミノ-4,4-ジメチルヘプタン、1,7-ジアミノ-3-メチルヘプタン、1,9-ジアミノ-5-メチルノナン、2,11-ジアミノドデカン、1,12-ジアミノオクタデカン、1,2-ビス(3-アミノプロポキシ)エタン、または該化合物の組み合わせが挙げられるが、これらに限定されるものではない。
【００３５】
脂環式ジアミン化合物の具体例としては、4,4'-ジアミノジシクロヘキシルメタン、4,4'-ジアミノ-3,3'-ジメチルジシクロヘキシルアミン、1,3-ジアミノシクロヘキサン、1,4-ジアミノシクロヘキサン、イソホロンジアミン、テトラヒドロジシクロペンタジエンジアミン、トリシクロ[6.2.1.02,7] -ウンデセンジメチルジアミン、4,4'-メチレンビス(シクロヘキシルアミン）、または該化合物の組み合わせが挙げられるが、これらに限定されるものではない。
【００３６】
芳香族ジアミン化合物の具体例としては、4,4'-ジアミノジフェニルメタン、4,4'-ジアミノジフェニルエタン、4,4'-ジアミノジフェニルスルホン、4,4'-ジアミノベンゾイルアニリン、4,4'-ジアミノジフェニルエーテル、3,4'-ジアミノジフェニルエーテル、1,5-ジアミノナフタレン、5-アミノ-1-(4'-アミノフェニル)-1,3,3-トリメチルインデン、6-アミノ-1-(4'-アミノフェニル)-1,3,3-トリメチルインデン、ヘキサヒドロ-4,7-メタノインダニレンジメチレンジアミン、3,3'-ジアミノベンゾフェノン、3,4'-ジアミノベンゾフェノン、4,4'-ジアミノベンゾフェノン、2,2-ビス[4-(4-アミノフェノキシ)フェニル]プロパン、2,2-ビス[4-(4-アミノフェノキシ)フェニル]ヘキサフルオロプロパン、2,2-ビス(4-アミノフェニル)ヘキサフルオロプロパン、2,2-ビス[4-(4-アミノフェノキシ)フェニル]スルホン、1,4-ビス(4-アミノフェノキシ)ベンゼン、1,3-ビス(4-アミノフェノキシ)ベンゼン、1,3-ビス(3-アミノフェノキシ)ベンゼン、9.9-ビス(4-アミノフェニル)-10-ヒドロアントラセン、9,10-ビス(4-アミノフェニル)アントラセン、2,7-ジアミノフルオレン、9,9-ビス(4-アミノフェニル)フルオレン、4,4'-メチレン-ビス(2-クロロアニリン)、4,4'-(p-フェニレンイソプロピリデン)ビサニリン、4,4'-(m-フェニレンイソプロピリデン)ビサニリン、2,2'-ビス[4-(4-アミノ-2-トリフルオロメチルフェノキシ)フェニル]ヘキサフルオロプロパン、4,4'-ビス[(4-アミノ-2-トリフルオロメチル)フェノキシ]-オクタフルオロビフェニル、5-[4-(4-N-ペンチルシクロヘキシル)シクロヘキシル]フェニルメチレン-1,3-ジアミノベンゼン、1,1-ビス[4-(4-アミノフェノキシ)フェニル]-4-(4-エチルフェニル)シクロヘキサン、または該化合物の組み合わせが挙げられるが、これらに限定されるものではない。
【００３７】
式（A2-1）〜式（A2-30）を有するジアミン化合物は、以下に示される通りである。
【化１３】
2017054119.tif 000015
式（A2-1）
一般式（A2-1）において、B1は
2017054119.tif 000016
を表し；B2はステロイド骨格を有する基、トリフルオロメチル基、フッ素基、C2〜C30アルキル基、または、例えばピリジン、ピリミジン、トリアジン、ピペリジン、もしくはピペラジンに由来する窒素原子を含む環構造の一価の基を表す。
【００３８】
一般式（A2-1）で表される化合物の具体例としては、2,4-ジアミノフェニルギ酸エチル、3,5-ジアミノフェニルギ酸エチル、2,4-ジアミノフェニルギ酸プロピル、3,5-ジアミノフェニルギ酸プロピル、1-ドデコキシ-2,4-ジアミノベンゼン、1-ヘキサデコキシ-2,4-ジアミノベンゼン、1-オクタデコキシ-2,4-ジアミノベンゼン、式（A2-1-1）〜式（A2-1-6）で表される化合物の少なくとも1つ、または該化合物の組み合わせが挙げられるが、これらに限定されるものではない。
【００３９】
式（A2-1-1）〜式（A2-1-6）で表される化合物は、以下に示される通りである。
【化１４】
2017054119.tif 000017
式（A2-1-1）
【化１５】
2017054119.tif 000018
式（A2-1-2）
【化１６】
2017054119.tif 000019
式（A2-1-3）
【化１７】
2017054119.tif 000020
式（A2-1-4）
【化１８】
2017054119.tif 000021
式（A2-1-5）
【化１９】
2017054119.tif 000022
式（A2-1-6）
【００４０】
【化２０】
2017054119.tif 000023
式（A2-2）
式（A2-2）において、B1は式（A2-1）中のB1と同じであり、B3およびB4はそれぞれ独立して二価の脂肪族環、二価の芳香環、または二価の複素環基を表し；B5はC3〜C18アルキル基、C3〜C18アルコキシ基、C1〜C5フルオロアルキル基、C1〜C5フルオロアルキルオキシ基、シアノ基、またはハロゲン原子を表す。
【００４１】
一般式（A2-2）で表される化合物の具体例としては、式（A2-2-1）〜式（A2-2-13）で表される化合物の少なくとも1つが挙げられる。具体的には、式（A2-2-1）〜式（A2-2-13）で表される化合物は、以下の通りである。
【化２１】
2017054119.tif 000024
式（A2-2-1）
【化２２】
2017054119.tif 000025
式（A2-2-2）
【化２３】
2017054119.tif 000026
式（A2-2-3）
【化２４】
2017054119.tif 000027
式（A2-2-4）
【化２５】
2017054119.tif 000028
式（A2-2-5）
【化２６】
2017054119.tif 000029
式（A2-2-6）
【化２７】
2017054119.tif 000030
式（A2-2-7）
【化２８】
2017054119.tif 000031
式（A2-2-8）
【化２９】
2017054119.tif 000032
式（A2-2-9）
【化３０】
2017054119.tif 000033
式（A2-2-10）
【化３１】
2017054119.tif 000034
式（A2-2-11）
【化３２】
2017054119.tif 000035
式（A2-2-12）
【化３３】
2017054119.tif 000036
式（A2-2-13）
式（A2-2-10）〜式（A2-2-13）において、sは3〜12の整数を表す。
【００４２】
【化３４】
2017054119.tif 000037
式（A2-3）
一般式（A2-3）において、B6はそれぞれ独立して水素原子、C1〜C5アシル基、C1〜C5アルキル基、C1〜C5アルコキシ基、またはハロゲン原子を表し、各繰り返し単位におけるB6は同一または異なっていてもよく；そしてuは1〜3の整数を表す。
【００４３】
一般式（A2-3）で表される化合物の具体例としては、uが1である場合：p-ジアミノベンゼン、m-ジアミノベンゼン、o-ジアミノベンゼン、もしくは2,5-ジアミノトルエンなど；uが2である場合：4,4'-ジアミノビフェニル、2,2'-ジメチル-4,4'-ジアミノビフェニル、3,3'-ジメチル-4,4'-ジアミノビフェニル、3,3'-ジメトキシ-4,4'-ジアミノビフェニル、2,2'-ジクロロ-4,4'-ジアミノビフェニル、3,3'-ジクロロ-4,4'-ジアミノビフェニル、2,2',5,5'-テトラクロロ-4,4'-ジアミノビフェニル、2,2'-ジクロロ-4,4'-ジアミノ-5,5'-ジメトキシビフェニル、もしくは4,4'-ジアミノ-2,2'-ビス(トリフルオロメチル)ビフェニルなど；またはuが3である場合：1,4-ビス(4'-アミノフェニル)ベンゼンなどが挙げられる。
【００４４】
一般式（A2-3）で表される化合物の具体例としては、好ましくはp-ジアミノベンゼン、2,5-ジアミノトルエン、4,4'-ジアミノビフェニル、3,3'-ジメトキシ-4,4'-ジアミノビフェニル、1,4-ビス(4'-アミノフェニル)ベンゼン、または該化合物の組み合わせが挙げられる。
【００４５】
【化３５】
2017054119.tif 000038
式（A2-4）
一般式（A2-4）において、vは2〜12の整数を表す。
【００４６】
【化３６】
2017054119.tif 000039
式（A2-5）
一般式（A2-5）において、wは1〜5の整数を表す。式（A2-5）で表される化合物は、好ましくは4,4'-ジアミノ-ジフェニルスルフィドである。
【００４７】
【化３７】
2017054119.tif 000040
式（A2-6）
一般式（A2-6）において、B7およびB9はそれぞれ独立して二価の有機基を表し、そしてB7およびB9は同一または異なっていてもよく；B8は、例えばピリジン、ピリミジン、トリアジン、ピペリジン、またはピペラジンに由来する窒素原子を含む環構造の二価の基を表す。
【００４８】
【化３８】
2017054119.tif 000041
式（A2-7）
一般式（A2-7）において、B10、B11、B12、およびB13はそれぞれ独立してC1〜C12炭化水素基を表し、そしてB10、B11、B12、およびB13は同一または異なっていてもよく；X1はそれぞれ独立して1〜3の整数を表し；そしてX2は1〜20の整数を表す。
【００４９】
【化３９】
2017054119.tif 000042
式（A2-8）
一般式（A2-8）において、B14は酸素原子またはシクロヘキシレン基を表し；B15はメチレン基（-CH2）を表し；B16はフェニレン基またはシクロヘキシレン基を表し；そしてB17は水素原子またはヘプチル基を表す。
【００５０】
式（A2-8）で表される化合物の具体例としては、式（A2-8-1）で表される化合物、式（A2-8-2）で表される化合物、または該化合物の組み合わせが挙げられる。
【化４０】
2017054119.tif 000043
式（A2-8-1）
【化４１】
2017054119.tif 000044
式（A2-8-2）
【００５１】
式（A2-9）〜式（A2-30）で表される化合物は、以下に示される通りである。
【化４２】
2017054119.tif 000045
式（A2-9）
【化４３】
2017054119.tif 000046
式（A2-10）
【化４４】
2017054119.tif 000047
式（A2-11）
【化４５】
2017054119.tif 000048
式（A2-12）
【化４６】
2017054119.tif 000049
式（A2-13）
【化４７】
2017054119.tif 000050
式（A2-14）
【化４８】
2017054119.tif 000051
式（A2-15）
【化４９】
2017054119.tif 000052
式（A2-16）
【化５０】
2017054119.tif 000053
式（A2-17）
【化５１】
2017054119.tif 000054
式（A2-18）
【化５２】
2017054119.tif 000055
式（A2-19）
【化５３】
2017054119.tif 000056
式（A2-20）
【化５４】
2017054119.tif 000057
式（A2-21）
【化５５】
2017054119.tif 000058
式（A2-22）
【化５６】
2017054119.tif 000059
式（A2-23）
【化５７】
2017054119.tif 000060
式（A2-24）
【化５８】
2017054119.tif 000061
式（A2-25）
【化５９】
2017054119.tif 000062
式（A2-26）
【化６０】
2017054119.tif 000063
式（A2-27）
【化６１】
2017054119.tif 000064
式（A2-28）
【化６２】
2017054119.tif 000065
式（A2-29）
【化６３】
2017054119.tif 000066
式（A2-30）
式（A2-17）〜式（A2-25）において、B18は好ましくはC1〜C10アルキル基またはC1〜C10アルコキシ基を表し；B19は好ましくは水素原子、C1〜C10アルキル基、またはC1〜C10アルコキシ基を表す。
【００５２】
ジアミン成分（a2）は、単独でまたは複数の組み合わせで使用することができる。
【００５３】
ジアミン成分（a2）の具体例としては、好ましくは1,2-ジアミノエタン、4,4'-ジアミノジシクロヘキシルメタン、4,4'-ジアミノジフェニルメタン、4,4'-ジアミノジフェニルエーテル、5-[4-(4-n-ペンチルシクロヘキシル)シクロヘキシル]フェニルメチレン-1,3-ジアミノベンゼン、1,1-ビス[4-(4-アミノフェノキシ)フェニル]-4-(4-エチルフェニル)シクロヘキサン、2,4-ジアミノフェニルギ酸エチル、1-オクタデコキシ-2,4-ジアミノベンゼン、式（A2-1-1）で表される化合物、式（A2-1-2）で表される化合物、式（A2-1-4）で表される化合物、式（A2-1-5）で表される化合物、式（A2-2-1）で表される化合物、式（A2-2-11）で表される化合物、p-ジアミノベンゼン、m-ジアミノベンゼン、o-ジアミノベンゼン、式（A2-8-1）で表される化合物、式（A2-26）〜式（A2-30）で表される化合物、または該化合物の組み合わせが挙げられるが、これらに限定されるものではない。
【００５４】
液晶配向剤中のポリマー（A）が、式（A2-1）、式（A2-2）、および式（A2-26）〜式（A2-30）で表されるジアミン化合物（a2）の少なくとも1つを含む場合、液晶表示素子の耐環境性をさらに向上させることができる。
【００５５】
ポリマー（A）の製造方法
【００５６】
ポリマー（A）は、ポリアミック酸およびポリイミドの少なくとも1つを含むことができる。また、ポリマー（A）は、ポリイミド系ブロック共重合体をさらに含むことができる。種々の上記ポリマーのそれぞれの調製方法を、以下にさらに記載する。
【００５７】
ポリアミック酸の調製方法
【００５８】
ポリアミック酸の調製方法は、最初に混合物を溶媒に溶解させることを含み、ここで混合物はテトラカルボン酸二無水物成分（a1）およびジアミン成分（a2）を含む。重縮合反応をその後0℃〜100℃の温度で実施する。1時間〜24時間反応させた後、反応溶液をエバポレーターで減圧蒸留し、ポリアミック酸を得る。あるいは、反応溶液を大量の貧溶媒に注ぎ、沈殿物を得る。その後、沈殿物を減圧乾燥方法で乾燥させ、ポリアミック酸を得る。
【００５９】
ジアミン成分（a2）100モルの総モル数に対して、テトラカルボン酸二無水物成分（a1）の使用量は20モル〜200モルであり；好ましくは、テトラカルボン酸二無水物成分（a1）の使用量は30モル〜120モルである。
【００６０】
重縮合反応に用いる溶媒は、下記の液晶配向剤中の溶媒と同一または異なっていてもよく、そして重縮合反応に用いる溶媒は、溶媒が反応物および生成物を溶解することができるならば、特に限定されるものではない。溶媒には、好ましくは（1）N-メチル-2-ピロリジノン（NMP）、N,N-ジメチルアセトアミド、N,N-ジメチルホルムアミド、ジメチルスルホキシド、γ-ブチロラクトン、テトラメチル尿素、もしくはヘキサメチルホスホルアミドなどの非プロトン性極性溶媒；または（2）m-クレゾール、キシレノール、フェノール、もしくはハロゲン化フェノールなどのフェノール系溶媒が挙げられるが、これらに限定されるものではない。混合物100重量部の総使用量に対して、重縮合反応に用いる溶媒の使用量は、好ましくは200重量部〜2000重量部であり、より好ましくは300重量部〜1800重量部である。
【００６１】
特に、重縮合反応において、溶媒は、適当量の貧溶媒と組み合わせることができる。ここで貧溶媒は、ポリアミック酸の沈殿を引き起こさない。貧溶媒は、単独でまたは複数の組み合わせで使用することができ、そして（1）メタノール、エタノール、イソプロパノール、シクロヘキサノール、エチレングリコール、プロピレングリコール、1,4-ブタンジオール、もしくはトリグリコールなどのアルコール；（2）アセトン、メチルエチルケトン、メチルイソブチルケトン、もしくはシクロヘキサノンなどのケトン；（3）酢酸メチル、酢酸エチル、酢酸ブチル、シュウ酸ジエチル、マロン酸ジエチル、もしくは酢酸エチレングリコールモノエチルエーテルなどのエステル；（4）ジエチルエーテル、エチレングリコールモノメチルエーテル、エチレングリコールモノエチルエーテル、エチレングリコール-n-プロピルエーテル、エチレングリコールイソプロピルエーテル、エチレングリコール-n-ブチルエーテル、エチレングリコールジメチルエーテル、もしくはジエチレングリコールジメチルエーテルなどのエーテル；（5）ジクロロメタン、1,2-ジクロロエタン、1,4-ジクロロブタン、トリクロロエタン、クロロベンゼン、もしくはo-ジクロロベンゼンなどのハロゲン化炭化水素；もしくは（6）テトラヒドロフラン、ヘキサン、ヘプタン、オクタン、ベンゼン、トルエン、もしくはキシレンなどの炭化水素、または該溶媒の任意の組み合わせが挙げられるが、これらに限定されるものではない。ジアミン成分（a2）100重量部の使用量に対して、貧溶媒の使用量は、好ましくは0重量部〜60重量部であり、より好ましくは0重量部〜50重量部である。
【００６２】
ポリイミドの調製方法
【００６３】
ポリイミドの調製方法は、脱水剤および触媒の存在下でのポリアミック酸の上記調製方法で得られたポリアミック酸を加熱することを含む。加熱工程の間に、ポリアミック酸中のアミド酸官能基を、脱水環化反応（すなわち、イミド化）によりイミド官能基に変換することができる。
【００６４】
脱水環化反応に用いる溶媒は、液晶配向剤中の溶媒（C）と同じであってもよく、したがって、ここでは繰り返し述べない。ポリアミック酸100重量部の使用量に対して、脱水環化反応に用いられる溶媒の使用量は、好ましくは200重量部〜2000重量部であり、より好ましくは300重量部〜1800重量部である。
【００６５】
ポリアミック酸の好適なイミド化率を得るために、脱水環化反応の操作温度は、好ましくは40℃〜200℃であり、より好ましくは40℃〜150℃である。脱水環化反応の操作温度が40℃未満である場合、イミド化反応は不完全となり、それによりポリアミック酸のイミド化率は低下する。しかし、脱水環化反応の操作温度が200℃よりも高い場合、得られたポリイミドの重量平均分子量はより低くなる。
【００６６】
脱水環化反応に用いられる脱水剤を酸無水物化合物から選択することができ、その具体例としては、例えば、無水酢酸、無水プロピオン酸、または無水トリフルオロ酢酸が挙げられる。ポリアミック酸1モルに対して、脱水剤の使用量は0.01モル〜20モルである。脱水環化反応に用いられる触媒を、（1）ピリジン、トリメチルピリジン、もしくはジメチルピリジンなどのピリジン化合物；または（2）トリエチルアミンなどの第3級アミン化合物から選択することができる。脱水剤1モルの使用量に対して、触媒の使用量を0.5モル〜10モルとすることができる。
【００６７】
ポリマー（A）のイミド化率を30%〜90%、好ましくは35%〜85%、より好ましくは40%〜80%とすることができる。液晶配向剤中のポリマー（A）のイミド化率が上記範囲内である場合、形成した液晶配向膜の耐環境性をさらに向上させることができる。
【００６８】
ポリイミド系ブロック共重合体の調製方法
【００６９】
ポリイミド系ブロック共重合体は、ポリアミック酸ブロック共重合体、ポリイミドブロック共重合体、ポリアミック酸-ポリイミドブロック共重合体、または該ポリマーの任意の組み合わせから選択される。
【００７０】
ポリイミド系ブロック共重合体の調製方法は、好ましくは、最初に開始剤を溶媒に溶解させること、およびその後重縮合反応を実施することを含み、ここで開始剤は、少なくとも1種類のポリアミック酸および／または少なくとも1種類のポリイミドを含み、そしてさらにカルボン酸無水物成分およびジアミン成分を含むことができる。
【００７１】
開始剤中のカルボン酸無水物成分およびジアミン成分は、ポリアミック酸の調製方法で使用するテトラカルボン酸二無水物成分（a1）およびジアミン成分（a2）と同じであってもよい。また、重縮合反応に用いる溶媒は、以下の液晶配向剤中の溶媒（C）と同じであってもよく、ここでは繰り返し述べない。
【００７２】
開始剤100重量部の使用量に対して、重縮合反応に用いる溶媒の使用量は、好ましくは200重量部〜2000重量部であり、より好ましくは300重量部〜1800重量部である。重縮合反応の操作温度は、好ましくは0℃〜200℃であり、より好ましくは0℃〜100℃である。
【００７３】
開始剤としては、好ましくは、（1）末端基が異なり、かつ構造が異なる2つのポリアミック酸；（2）末端基が異なり、かつ構造が異なる2つのポリイミド；（3）末端基が異なり、かつ構造が異なるポリアミック酸およびポリイミド；（4）ポリアミック酸、カルボン酸無水物成分およびジアミン成分、ここでカルボン酸無水物成分およびジアミン成分の少なくとも一方の構造は、ポリアミック酸を形成するために使用されるカルボン酸無水物成分およびジアミン成分の構造と異なる；（5）ポリイミド、カルボン酸無水物成分およびジアミン成分、ここでカルボン酸無水物成分およびジアミン成分の少なくとも一方の構造は、ポリイミドを形成するために使用されるカルボン酸無水物成分およびジアミン成分の構造と異なる；（6）ポリアミック酸、ポリイミド、カルボン酸無水物成分およびジアミン成分、ここでカルボン酸無水物成分およびジアミン成分の少なくとも一方の構造は、ポリアミック酸またはポリイミドを形成するために使用されるカルボン酸無水物成分およびジアミン成分の構造と異なる；（7）異なる構造を有する2つのポリアミック酸、カルボン酸無水物成分およびジアミン成分；（8）異なる構造を有する2つのポリイミド、カルボン酸無水物成分およびジアミン成分；（9）末端基として無水物基を有し、かつ異なる構造を有する2つのポリアミック酸、およびジアミン成分；（10）末端基としてアミン基を有し、かつ異なる構造を有する2つのポリアミック酸、およびカルボン酸無水物成分；（11）末端基として無水物基を有し、かつ異なる構造を有する2つのポリイミド、およびジアミン成分；または（12）末端基としてアミン基を有し、かつ異なる構造を有する2つのポリイミド、およびカルボン酸無水物成分が挙げられるが、これらに限定されるものではない。
【００７４】
本発明の有効性に影響を与えることなく、ポリアミック酸、ポリイミド、およびポリイミド系ブロック共重合体は、好ましくは、分子量の調節が最初に実行される末端修飾ポリマーである。末端修飾ポリマーを使用することにより、液晶配向剤の塗膜性能を向上させることができる。末端修飾ポリマーの調製方法は、重縮合反応をポリアミック酸に対して行うと同時に、単官能基化合物を添加することを含むことができる。
【００７５】
単官能基化合物の具体例としては、（1）無水マレイン酸、無水フタル酸、無水イタコン酸、n-デシル無水コハク酸、n-ドデシル無水コハク酸、n-テトラデシル無水コハク酸、もしくはn-ヘキサデシル無水コハク酸などの一無水物；（2）アニリン、シクロヘキシルアミン、n-ブチルアミン、n-アミルアミン、n-ヘキシルアミン、n-ヘプチルアミン、n-オクチルアミン、n-ノニルアミン、n-デシルアミン、n-ウンデシルアミン、n-ドデシルアミン、n-トリデシルアミン、n-テトラデシルアミン、n-ペンタデシルアミン、n-ヘキサデシルアミン、n-ヘプタデシルアミン、n-オクタデシルアミン、もしくはn-エイコシルアミンなどのモノアミン化合物；または（3）フェニルイソシアネートもしくはナフチルイソシアネートなどのモノイソシアネート化合物が挙げられるが、これらに限定されるものではない。
【００７６】
本発明のポリマー（A）において、ゲル浸透クロマトグラフィー（GPC）により得られたポリスチレン換算重量平均分子量は2,000〜200,000であり、好ましくは3,000〜100,000であり、より好ましくは4,000〜50,000である。
【００７７】
エポキシ基含有ベンゾトリアゾール化合物（B）
【００７８】
エポキシ基含有ベンゾトリアゾール化合物（B）中のエポキシ基は、一般式（B-1）および一般式（B-2）で表される官能基からなる群の少なくとも1つから選択される。
【００７９】
【化６４】
2017054119.tif 000067
一般式（B-1）
一般式（B-1）において、Aは単結合、エーテル基、エステル基、またはウレタン基を表し；X1はC1〜C5アルキレン基を表し；X2は単結合またはC1〜C6アルキレン基を表し；*は結合部位を表す。
【００８０】
特に、一般式（B-1）において、好ましくは、Aはエーテル基、エステル基、またはウレタン基を表し；X1はC1〜C3アルキレン基を表し；X2は単結合またはC1〜C4アルキレン基を表す。より好ましくは、Aはエーテル基またはエステル基を表し；X1はC1〜C3アルキレン基を表し；X2は単結合またはC1〜C3アルキレン基を表す。
【００８１】
【化６５】
2017054119.tif 000068
一般式（B-2）
一般式（B-2）において、X3は単結合またはC1〜C6アルキレン基を表し；*は結合部位を表す。
【００８２】
特に、一般式（B-2）において、好ましくは、X3は単結合またはC1〜C4アルキレン基を表す。より好ましくは、X3は単結合またはC1〜C3アルキレン基を表す。
【００８３】
一般式（B-1）または一般式（B-2）で表される官能基の具体例としては、以下の官能基の少なくとも1つが挙げられるが、特定の具体例に限定されるものではない。
【００８４】
【化６６】
2017054119.tif 000069
【００８５】
より具体的には、エポキシ基含有ベンゾトリアゾール化合物（B）は、好ましくは一般式（B-3）〜（B-4）で表される構造を有し、
【化６７】
2017054119.tif 000070
一般式（B-3）
一般式（B-3）において、X4およびX6はそれぞれ独立して単結合、C1〜C6エステル基、炭素原子の一部はケイ素原子で置換されているか、または置換されていないC1〜C15エーテル基またはC1〜C20ウレタン基を表し；X5およびX7はそれぞれ独立して一般式（B-1）または一般式（B-2）で表される官能基の基を表し；X8はC1〜C5炭化水素基、C1〜C10エステル基、またはC1〜C15ウレタン基を表し；Y1は0〜3の整数を表し；Y2は0〜2の整数を表し、Y3は0〜2の整数を表し、そしてY4は0〜2の整数を表すが、Y2およびY3は同時に0となることはできない。
【化６８】
2017054119.tif 000071
一般式（B-4）
一般式（B-4）において、X9は単結合、C1〜C6エステル基、炭素原子の一部はケイ素原子で置換されているか、または置換されていないC1〜C15エーテル基またはC1〜C20ウレタン基を表し；X10は、一般式（B-1）または一般式（B-2）で表される官能基の基を表し；Y5は0〜2の整数を表し；そしてY6は1〜2の整数を表す。
【００８６】
一般式（B-3）および（B-4）で表されるエポキシ基含有ベンゾトリアゾール化合物（B）の具体例は、例えば、式（B-3-1）〜（B-3-12）ならびに式（B-4-1）および（B-4-2）で表される化合物であるが、これらの具体例に限定されるものではない。
【化６９】
2017054119.tif 000072
式（B-3-1）
【化７０】
2017054119.tif 000073
式（B-3-2）
【化７１】
2017054119.tif 000074
式（B-3-3）
【化７２】
2017054119.tif 000075
式（B-3-4）
【化７３】
2017054119.tif 000076
式（B-3-5）
【化７４】
2017054119.tif 000077
式（B-3-6）
【化７５】
2017054119.tif 000078
式（B-3-7）
【化７６】
2017054119.tif 000079
式（B-3-8）
【化７７】
2017054119.tif 000080
式（B-3-9）
【化７８】
2017054119.tif 000081
式（B-3-10）
【化７９】
2017054119.tif 000082
式（B-3-11）
【化８０】
2017054119.tif 000083
式（B-3-12）
【化８１】
2017054119.tif 000084
式（B-4-1）
【化８２】
2017054119.tif 000085
式（B-4-2）
【００８７】
ポリマー（A）100重量部の総量に対して、エポキシ基含有ベンゾトリアゾール化合物（B）の使用量を1重量部〜15重量部、好ましくは2重量部〜12重量部、より好ましくは3重量部〜10重量部とすることができる。
【００８８】
液晶配向剤がエポキシ基含有ベンゾトリアゾール化合物（B）を含まない場合、液晶表示素子の耐環境性は乏しい。エポキシ基含有ベンゾトリアゾール化合物（B）が少なくとも1つのヒドロキシル基を含有する場合、液晶表示素子の耐環境性をさらに向上させることができる。
【００８９】
エポキシ基含有ベンゾトリアゾール化合物（B）の調製方法
【００９０】
エポキシ基含有ベンゾトリアゾール化合物（B）の製造方法は、特に限定されるものではなく、例えば、（i）ヒドロキシル基含有ベンゾトリアゾール誘導体と、エポキシ基含有ハロアルカン化合物とを、窒素雰囲気において、アルカリ（炭酸カリウムなど）の存在下で反応させること；（ii）ヒドロキシル基含有ベンゾトリアゾール誘導体と、エポキシ基含有イソシアネート化合物とを、窒素雰囲気において、触媒（ジブチルスズジラウレートなど）の存在下で反応させること；（iii）ヒドロキシル基含有ベンゾトリアゾール誘導体と、エポキシ基含有カルボン酸化合物とを、窒素雰囲気において、触媒（硫酸など）の存在下で反応させること；または（iv）ビニル基含有ベンゾトリアゾール誘導体と、エポキシ基含有シロキサン化合物とに、カールシュテット（Karstedt）触媒を用いてヒドロシリル化反応を行うことなどの一般的な有機合成法を、本発明のエポキシ基含有ベンゾトリアゾール化合物（B）の調製に使用することができる。
【００９１】
ヒドロキシル基含有ベンゾトリアゾール誘導体の具体例としては、例えば、2-(2'-ヒドロキシ-5'-メチルフェニル)ベンゾトリアゾール、2-(2'-ヒドロキシ-5'-t-ブチルフェニル)ベンゾトリアゾール、2-(2'-ヒドロキシ-3',5'-ジ-t-ブチルフェニル)ベンゾトリアゾール、2-(2'-ヒドロキシ-3'-t-ブチル-5'-メチルフェニル)-5-クロロベンゾトリアゾール、2-( 2'-ヒドロキシ-3',5'-ジ-t-ブチルフェニル)-5-クロロベンゾトリアゾール）、2-(2'-ヒドロキシ-3',5'-ジ-t-アミルフェニル)ベンゾトリアゾール、2-{2'ヒドロキシ-3'-(3",4",5 ",6" -テトラヒドロフタルイミドメチル)-5'-メチルフェニル}ベンゾトリアゾール、2,2-メチレンビス{4-(1,1,3,3-テトラメチルブチル)-6-(2H-ベンゾトリアゾール-2-イル)フェノール}、2-(2'-ヒドロキシ-4'-オクチルフェニル)ベンゾトリアゾール、2-(2,4-ジヒドロキシフェニル)-2H-ベンゾトリアゾール、2-(2,4-ジヒドロキシフェニル)-5-クロロ-2H-ベンゾトリアゾール、2-[2'-ヒドロキシ-5'-(2-ヒドロキシエチル)フェニル]-2H-ベンゾトリアゾール、2-[2'-ヒドロキシ-5'-(3-ヒドロキシプロピル)フェニル]-2H-ベンゾトリアゾール、2-(2H-ベンゾトリアゾール-2-イル)-4-(1-ヒドロキシエチル)フェノール、2-(2H-(ベンゾトリアゾール-2-イル)-4-(1-ヒドロキシ-1-メチルエチル)フェノール、2-(2-ヒドロキシフェニル)-2H-ベンゾトリアゾール-5-オール、2-(2,4-ジヒドロキシフェニル)-2H-ベンゾトリアゾール-5-オール、2-(2,4,6-トリヒドロキシフェニル)-2H-ベンゾトリアゾール-5-オール、または2-(2,4,6-トリヒドロキシフェニル)-1,3-ビス-(2H-ベンゾトリアゾール)が挙げられる。
【００９２】
溶媒（C）
【００９３】
本発明の液晶配向剤に用いられる溶媒は、特に限定されるものではなく、ポリマー（A）および任意の他の成分を、それらと反応せずに溶解させることができればよい。溶媒は、好ましくは、ポリアミック酸の合成で使用する溶媒と同じであり、同時に、ポリアミック酸の合成で使用する貧溶媒も一緒に使用することができる。
【００９４】
溶媒（C）の具体例としては、例えば、N-メチル-2-ピロリドン（NMP）、γ-ブチロラクトン、γ-ブチロラクタム、4-ヒドロキシ-4-メチル-2-ペンタノン、エチレングリコールモノメチルエーテル、乳酸ブチル、酢酸ブチル、メトキシプロピオン酸メチル、エトキシプロピオン酸エチル、エチレングリコールモノメチルエーテル、エチレングリコールモノエチルエーテル、エチレングリコール-n-プロピルエーテル、エチレングリコールイソプロピルエーテル、エチレングリコール-n-ブチルエーテル、エチレングリコールジメチルエーテル、酢酸エチレングリコールエチルエーテル、ジエチレングリコールジメチルエーテル、ジエチレングリコールジエチルエーテル、ジエチレングリコールモノメチルエーテル、ジエチレングリコールモノエチルエーテル、酢酸ジエチレングリコールモノメチルエーテル、酢酸ジエチレングリコールモノエチルエーテル、N,N-ジメチルホルムアミド、またはN,N-ジメチルアセトアミドが挙げられるが、これらに限定されるものではない。溶媒（C）は、単独でまたは複数の組み合わせで使用することができる。
【００９５】
ポリマー（A）100重量部の使用量に対して、溶媒（C）の使用量は500重量部〜5000重量部であり、好ましくは900重量部〜3500重量部、そしてより好ましくは1000重量部〜3000重量部である。
【００９６】
添加剤（D）
【００９７】
本発明の有効性に影響を与えることなく、添加剤（D）をさらに必要に応じて液晶配向剤に添加することができ、ここで添加剤（D）は、少なくとも2つのエポキシ基を有する化合物、官能基を有するシラン化合物、またはそれらの組み合わせを含む。
【００９８】
少なくとも2つのエポキシ基を有する化合物としては、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、1,6-ヘキサンジオールジグリシジルエーテル、グリセロールジグリシジルエーテル、2,2-ジブロモ-ネオペンチルグリコールジグリシジルエーテル、1,3,5,6-テトラグリシジル-2,4-ヘキサンジオール、N,N,N',N'-テトラグリシジル-m-キシレンジアミン、1,3-ビス(N,N-ジグリシジルアミノメチル)シクロヘキサン、N,N,N',N'-テトラグリシジル-4,4'-ジアミノジフェニルメタン、3-(N,N-ジグリシジル)アミノプロピルトリメトキシシラン、または該化合物の組み合わせが挙げられるが、これらに限定されるものではない。
【００９９】
少なくとも2つのエポキシ基を有する化合物は、単独でまたは複数の組み合わせで使用することができる。
【０１００】
ポリマー（A）100重量部の使用量に対して、少なくとも2つのエポキシ基を有する化合物の使用量を、0重量部〜40重量部、好ましくは0.1重量部〜30重量部とすることができる。
【０１０１】
官能基を有するシラン化合物の具体例としては、3-アミノプロピルトリメトキシシラン、3-アミノプロピルトリエトキシシラン、2-アミノプロピルトリメトキシシラン、2-アミノプロピルトリエトキシシラン、N-(2-アミノエチル)-3-アミノプロピルトリメトキシシラン、N-(2-アミノエチル)-3-アミノプロピルジメトキシシラン、3-ウレイドプロピルトリメトキシシラン、3-ウレイドプロピルトリエトキシシラン、N-エトキシカルボニル-3-アミノプロピルトリメトキシシラン、N-エトキシカルボニル-3-アミノプロピルトリエトキシシラン、N-トリエトキシシリルプロピルトリエチレントリアミン、N-トリメトキシシリルプロピルトリエチレントリアミン、10-トリメトキシシリル-1,4,7-トリアザデカン、10-トリエトキシシリル-1,4,7-トリアザデカン、9-トリメトキシシリル-3,6-ジアザノニルアセタート、9-トリエトキシシリル-3,6-ジアザノニルアセタート、N-ベンジル-3-アミノプロピルトリメトキシシラン、N-ベンジル-3-アミノプロピルトリエトキシシラン、N-フェニル-3-アミノプロピルトリメトキシシラン、N-フェニル-3-アミノプロピルトリエトキシシラン、N-ビス(オキシエチレン)-3-アミノプロピルトリメトキシシラン、N-ビス(オキシエチレン)-3-アミノプロピルトリエトキシシラン、または該化合物の組み合わせが挙げられるが、これらに限定されるものではない。
【０１０２】
官能基を有するケイ素化合物は、単独でまたは複数の組み合わせで使用することができる。
【０１０３】
ポリマー（A）100重量部の使用量に対して、官能基を有するシラン化合物の使用量を、0重量部〜10重量部、好ましくは0.5重量部〜10重量部とすることができる。
【０１０４】
ポリマー（A）100重量部の総使用量に対して、添加剤（D）の使用量は、好ましくは0.5重量部〜50重量部であり、より好ましくは1部重量〜45重量部である。
【０１０５】
<液晶配向剤の調製方法>
液晶配向剤の調製方法は、特に限定されるものではなく、一般的な混合方法を調製に使用することができる。例えば、ポリマー（A）およびエポキシ基含有ベンゾトリアゾール化合物（B）を、0℃〜200℃の温度で溶媒（C）に最初に添加し、そして添加剤（D）を任意に添加する。次に、混合物が溶解するまで、撹拌装置を用いることにより混合物を連続的に撹拌する。また、溶媒（C）を、好ましくは20℃〜60℃の温度下で添加する。
【０１０６】
<液晶配向膜の調製方法>
本発明の液晶配向膜は、上記の液晶配向剤により形成することができる。
【０１０７】
具体的には、液晶配向膜の調製方法は、例えば；ロールコーティング法、スピンコーティング法、印刷法、またはインクジェット法などの方法で、基板の表面上に液晶配向剤を塗布し、プレコート層を形成することを含むことができる。その後、プリベーク処理、ポストベーク処理、および配向処理をプレコート層に施し、液晶配向膜が形成されている基材を得る。
【０１０８】
プリベーク処理の目的は、プレコート層中の有機溶媒を揮発させることである。プリベーク処理の操作温度は、好ましくは30℃〜120℃であり、より好ましくは40℃〜110℃であり、さらにより好ましくは50℃〜100℃である。
【０１０９】
配向処理は、特に限定されるものではなく、ナイロン、レーヨン、または綿などの繊維から作られた布をローラに巻くこと、および一定方向に擦ることにより配向を行うことを含むことができる。
【０１１０】
ポストベーク処理の目的は、プレコート層中のポリマーに対して脱水環化（イミド化）反応をさらに行うことである。ポストベーク処理の操作温度は、好ましくは150℃〜300℃であり、より好ましくは180℃〜280℃であり、さらにより好ましくは200℃〜250℃である。
【０１１１】
<液晶表示素子およびその調製方法>
本発明の液晶表示素子は、本発明の液晶配向剤により形成された液晶配向膜を含む。本発明の液晶表示素子を、以下の方法に従って製造することができる。
【０１１２】
液晶配向膜が形成された2枚の基板を用意し、液晶を2枚の基板の間に配置して液晶セルを作る。液晶セルを作るために、以下の2つの方法が提供され得る。
【０１１３】
第1の方法は、各液晶配向膜が互いに対向するように、2枚の基板を、その間に間隙（セルギャップ）を設けて互いに対向させて配置することを含む。その後、2枚の基板の周囲をシール剤で貼り合わせる。次に、液晶を、基板の表面およびシール剤により分割されたセルギャップ内に注入し、その後注入口を封止して液晶セルを得る。
【０１１４】
第2の方法は、ODF（液晶滴下、点滴）と呼ばれている。最初に、例えば紫外線硬化性シール剤を、液晶配向膜が形成されている2枚の基板の一方の所定の部分に塗布する。その後、液晶を液晶配向膜上に滴下し、その後もう一方の基板を、液晶配向膜が互いに対向するように貼り合わせる。次に、シール剤が硬化するように、紫外線を基板全面に照射する。液晶セルは、このように作ることができる。
【０１１５】
上記方法のいずれかを使用する場合、好ましくは、次に、使用する液晶が等方相となる温度にまで液晶セルを加熱した後、液晶セルをゆっくりと室温にまで冷却し、液晶を充填する際の流れ配向を除去する。
【０１１６】
次に、液晶セルの外表面に偏光板を積層することにより、本発明の液晶表示素子を得ることができる。
【０１１７】
シール剤としては、例えば、スペーサーとして使用されるアルミナボール及び硬化剤を含有するエポキシ樹脂が挙げられる。
【０１１８】
液晶セルの外側に使用される偏光板としては、例えば、酢酸セルロース保護膜で固定することによりポリビニルアルコールが延伸配向されるのと同時にヨウ素が吸着されたときに得られる「H膜」として知られている偏光膜により形成された偏光板、または「H膜」それ自体により形成された偏光板が挙げられる。
【０１１９】
図１は、本発明の一実施形態に係る液晶表示素子の側面図である。液晶表示素子100は、第1ユニット110、第2ユニット120、および液晶ユニット130を含み、ここで第2ユニット120および第1ユニット110は離れて配置されており、そして液晶ユニット130は、第1ユニット110と第2ユニット120との間に配置されている。
【０１２０】
第1ユニット110は、第1基板112、第1導電膜114、および第1液晶配向膜116を含み、ここで第1導電膜114は、第1基板112の表面上に形成されている。また、第1導電膜114は、第1基板112と第1液晶配向膜116との間に位置しており、そして第1液晶配向膜116は、液晶ユニット130の一側面に位置している。
【０１２１】
第2ユニット120は、第2基板122、第2導電膜124、および第2液晶配向膜126を含み、ここで第2導電膜124は、第2基板122の表面上に形成されている。また、第2導電膜124は、第2基板122と第2液晶配向膜126との間に位置しており、そして第2液晶配向膜126は、液晶ユニット130の別の側面に位置している。言い換えれば、液晶ユニット130は、第1液晶配向膜116と第2液晶配向膜126との間に位置している。
【０１２２】
第1基板112および第2基板122は、例えば、透明材料から選択され、ここで透明材料としては、例えば、無アルカリガラス、ソーダライムガラス、硬質ガラス（パイレックスガラス）、石英ガラス、ポリエチレンテレフタレート、ポリブチレンテレフタレート、ポリエーテルスルホン、または液晶表示装置用ポリカーボネートが挙げられるが、これらに限定されるものではない。
【０１２３】
第1導電膜114および第2導電膜124のそれぞれの材料は、例えば、酸化スズ（SnO2）または酸化インジウム-酸化スズ（In2O3-SnO2）から選択される。
【０１２４】
第1液晶配向膜116および第2液晶配向膜126はそれぞれ上記液晶配向膜であり、そしてその機能は、液晶ユニット130がプレチルト角を形成するようにすることである。また、第1導電膜114および第2導電膜124に電圧を印加した場合、第1導電膜114と第2導電膜124との間に電界を発生させることができる。電界は液晶ユニット130を駆動することができ、これにより、液晶ユニット130の液晶分子の配列に変化を引き起こす。
【０１２５】
液晶ユニット130に使用する液晶は、単独でまたは混合物として使用することができ、そして液晶としては、例えば、ジアミノベンゼン系液晶、ピリダジン系液晶、シッフ塩基系液晶、アゾキシ系液晶、ビフェニル系液晶、フェニルシクロヘキサン系液晶、エステル系液晶、テルフェニル系液晶、ビフェニルシクロヘキサン系液晶、ピリミジン系液晶、ジオキサン系液晶、ビシクロオクタン系液晶、またはキュバン系液晶が挙げられるが、これらに限定されるものではない。また、コレステリルクロライド、コレステリルノナノエート、もしくはコレステリルカーボネートなどのコレステロール型液晶、C-15もしくはCB-15（メルク（Merck）社製）などのキラル剤、またはケイ皮酸-p-デシルオキシベンジリデン-p-アミノ-2-メチルブチルなどの強誘電体系液晶を、必要に応じてさらに添加することができる。
【０１２６】
このようにして作られた本発明の液晶表示素子は、優れた表示性能を有し、そして高温高湿環境下であっても、表示性能は悪化しない。
【実施例】
【０１２７】
ポリマー（A）の合成例
【０１２８】
以下では、ポリマー（A）の合成例A-1-1〜合成例A-1-4を記載する：
【０１２９】
合成例A-1-1
【０１３０】
窒素注入口、撹拌機、冷却管、および温度計を、500mLの容積を有する四ツ口フラスコに備え付け、その後窒素ガスを導入した。その後、四ツ口フラスコ内に、p-ジアミノベンゼン（以下、a2-1）1.08g（0.01モル）、4,4'-ジアミノジフェニルメタン（以下、a2-2）7.93g（0.04モル）、およびN-メチル-2-ピロリドン（以下、NMP）80gを添加し、成分を室温下で溶解するまで撹拌した。次に、ピロメリット酸二無水物（以下、a1-1）10.9g（0.05モル）およびNMP 20gを添加し、混合物を室温で2時間反応させた。反応が完了した後、反応溶液を水1500ml中に注ぎ、ポリマーを沈殿させた。その後、得られたポリマーをろ過し、繰り返しメタノールで洗浄し、そして3回ろ過した。ポリマーをその後真空オーブンに入れ、60℃の温度で乾燥させることにより、ポリマー（A-1-1）を得た。
【０１３１】
合成例A-1-2〜合成例A-1-4
【０１３２】
合成例A-1-2〜合成例A-1-4のポリマー（A-1-2）〜ポリマー（A-1-4）を、合成例A-1-1と同じ手順でそれぞれ調製し、それらの違いは：（表１に示すように）モノマーの種類および使用量を変更したことである。
【０１３３】
以下では、ポリマー（A）の合成例A-2-1〜合成例A-2-10を記載する：
【０１３４】
合成例A-2-1
【０１３５】
窒素注入口、撹拌機、冷却管、および温度計を、500mLの容積を有する四ツ口フラスコに備え付け、その後窒素ガスを導入した。その後、四ツ口フラスコ内に、p-ジアミノベンゼン（以下、a2-1）1.08g（0.01モル）、4,4'-ジアミノジフェニルメタン（以下、a2-2）7.93g（0.04モル）、およびNMP 80gを添加し、成分を室温下で溶解するまで撹拌した。次に、ピロメリット酸二無水物（以下、a1-1）10.9g（0.05モル）およびNMP 20gを添加した。混合物を室温で6時間反応させた後、NMP 97g、無水酢酸2.55g、およびピリジン19.75gを添加した。その後、温度を60℃にまで昇温させ、混合物を連続的に2時間撹拌し、イミド化反応を行った。反応が完了した後、反応溶液を水1500ml中に注ぎ、ポリマーを沈殿させた。その後、得られたポリマーをろ過し、繰り返しメタノールで洗浄し、そして3回ろ過した。ポリマーをその後真空オーブンに入れ、60℃の温度で乾燥させることにより、ポリマー（A-2-1）を得た。
【０１３６】
合成例A-2-2〜合成例A-2-10
【０１３７】
合成例A-2-2〜合成例A-2-10のポリマー（A-2-2）〜ポリマー（A-2-10）を、合成例A-2-1と同じ手順でそれぞれ調製し、それらの違いは：（表１に示すように）モノマーの種類および使用量を変更したことである。
【０１３８】
表１のラベルに対応する化合物は、以下に示される通りである。
2017054119.tif 000086
【０１３９】
【表１】
2017054119.tif 000087
【０１４０】
エポキシ基含有ベンゾトリアゾール化合物（B）の合成例
【０１４１】
エポキシ基含有ベンゾトリアゾール化合物（B）の合成例B-1〜合成例B-6を、以下に記載する：
【０１４２】
（合成例B-1：化合物（B-3-4））
窒素注入口、撹拌機、冷却管、および温度計を、500mLの容積を有する三ツ口フラスコに備え付け、その後窒素ガスを導入した。その後、三ツ口フラスコ内に、3-(2H-ベンゾトリアゾール-2-イル)-4-ヒドロキシフェネチルアルコール51.0g（0.2モル）およびメチルエチルケトン150mlを添加した。そして、注入器を用いてエピクロロヒドリン（以下、ECH）18.5g（0.2モル）を添加した後、炭酸カリウム55.3g（0.4モル）を撹拌しながら添加した。そして、50℃の温度で11時間反応させた後、混合物を室温にまで冷却し、真空ろ過を行い、その後水酸化ナトリウム5%水溶液および硫酸ナトリウム10%水溶液で洗浄を行った。最後に、硫酸マグネシウムを使用して有機層を乾燥させ、そして溶媒を蒸留により除去し、化合物（B-3-4a）を得た。
窒素注入口、撹拌機、冷却管、滴下漏斗、および温度計を、500mLの容積を有する別の三ツ口フラスコに備え付け、その後窒素ガスを導入した。その後、三ツ口フラスコ内に、3-イソプロペニル-α,αジメチルベンジルイソシアネート（以下、m-TMI）30.2g（0.15モル）およびトルエン50mLを添加した。混合物を撹拌して溶解させた後、混合物を70℃にまで加熱し、そしてジラウリン酸ジブチルスズ0.01当量を撹拌状態で添加した。そして、得られた化合物（B-3-4a）46.6g（0.15モル）をトルエン50mLに溶解させた後、混合物を窒素雰囲気中で滴下漏斗に添加し、その後混合物を三ツ口フラスコに30分以内に滴下した。そして、3時間70℃で反応させた後、混合物を室温にまで冷却し、蒸留水で3回洗浄し、その後硫酸マグネシウムを使用して有機層を乾燥させた。その後、溶媒を蒸留により除去し、エポキシ基含有ベンゾトリアゾール化合物（B-3-4）を得た。
【化８３】
2017054119.tif 000088
【０１４３】
（合成例B-2：化合物（B-3-5））
窒素注入口、撹拌機、滴下漏斗、および温度計を、500mLの容積を有する三ツ口フラスコに備え付け、その後窒素ガスを導入した。その後、三ツ口フラスコ内に、合成例B-1で得られた化合物（B-3-4a）57.54g（0.185モル）、アセトン150mL、およびトリエチルアミン150mlを添加し、混合物を溶解するまで撹拌し、その後0℃にまで冷却した。そして、ジケテン20.16g（0.24モル）をアセトン20mLに溶解させた後、混合物を窒素雰囲気中で滴下漏斗に添加し、その後混合物を三ツ口フラスコに30分以内に滴下した。そして、室温で5時間反応させた後、減圧蒸留を行い、溶媒を除去した。最後に、得られた生成物を水およびヘキサンで順番に洗浄した後、乾燥させてエポキシ基含有ベンゾトリアゾール化合物（B-3-5）を得た。
【化８４】
2017054119.tif 000089
【０１４４】
（合成例B-3：化合物（B-3-9））
窒素注入口、撹拌機、冷却管、および温度計を、500mLの容積を有する三ツ口フラスコに備え付け、その後窒素ガスを導入した。その後、三ツ口フラスコ内に、1,2-エポキシ-4-ビニルシクロヘキサン6.21g（0.05モル）、1,1,3,3-テトラメチルジシロキサン6.70g（0.05モル）、およびトルエン10mLを添加し、混合物を溶解するまで撹拌した。その後、トリス(トリフェニルホスフィン)ロジウム(I)クロリド8mgを添加し、混合物を85℃にまで加熱し、6時間反応させた。反応が完了した後、混合物を室温にまで冷却させて真空ろ過を行い、化合物（B-3-9a）を得た。
窒素注入口、撹拌機、冷却管、および温度計を、500mLの容積を有する別の三ツ口フラスコに備え付け、その後窒素ガスを導入した。その後、三ツ口フラスコ内に、3-(2H-ベンゾトリアゾール-2-イル)-4-ヒドロキシフェネチルアリルエーテル14.75g（0.05モル）およびトルエン10mLを添加し、混合物を溶解するまで撹拌した。その後、上記で得られた化合物（B-3-9a）12.90g（0.05モル）を添加し、60℃にまで加熱した後、カールシュテット触媒1滴を添加した。そして、60℃の温度で3時間反応させた後、混合物を室温にまで冷却し、沈殿させるためにメタノールを混合物に注ぎ、そしてメタノールで3回洗浄およびろ過した後、混合物を真空オーブンに入れた。乾燥を60℃で8時間行った後、エポキシ基含有ベンゾトリアゾール化合物（B-3-9）を得た。
【化８５】
2017054119.tif 000090
【０１４５】
（合成例B-4：化合物（B-3-11））
窒素注入口、撹拌機、および温度計を、5Lの容積を有する三ツ口フラスコに備え付け、その後窒素ガスを導入した。その後、三ツ口フラスコ内に、4-(2H-ベンゾトリアゾール-2-イル)-3-ヒドロキシフェネチルアルコール255g（1.0モル）、無水コハク酸200g（2.0モル）、N,N-ジメチルアミノピリジン15g、トリエチルアミン180mL、および酢酸エチル2Lを添加し、90℃で8時間反応させた後、酢酸エチルを減圧蒸留により除去した。その後、トリクロロメタン2Lを添加し、有機層を希塩酸および水で順番に4回洗浄した後、硫酸マグネシウムで乾燥させた。その後、回転濃縮機（アイラ（EYELA）製；モデル：N-1000）を使用して1時間処理し、その後メタノールを混合物に注ぎ、沈殿させた。最後に、沈殿物をろ過した後、溶媒を蒸留により除去し、化合物（B-3-11a）を得た。
窒素注入口、撹拌機、および温度計を、5Lの容積を有する別の三ツ口フラスコに備え付け、その後窒素ガスを導入した。その後、三ツ口フラスコ内に、上記で得られた化合物（B-3-11a）35.5g（0.1モル）、グリシドール7.4g（0.1モル）、およびテトラヒドロフラン500mLを添加し、混合物を0℃で溶解するまで撹拌した。その後、N,N-ジシクロヘキシルカルボジイミド25gおよびN,N-ジメチルアミノピリジン2.4gを添加し、混合物を室温で4時間撹拌した後、トリクロロメタン2Lを添加し、そして混合物を希塩酸および水で順番に4回洗浄した後、硫酸マグネシウムで乾燥させ、そして溶媒を蒸留により除去し、エポキシ基含有ベンゾトリアゾール化合物（B-3-11）を得た。
【化８６】
2017054119.tif 000091
【０１４６】
（合成例B-5：化合物（B-3-8））
窒素注入口、撹拌機、冷却管、および温度計を、500mLの容積を有する三ツ口フラスコに備え付け、その後窒素ガスを導入した。その後、三ツ口フラスコ内に、5-ヒドロキシ-2-(ヒドロキシフェニル)ベンゾトリアゾール45.4g（0.2モル）およびメチルエチルケトン150mlを添加した。そして、注入器を用いてECH18.5g（0.2モル）を添加した後、炭酸カリウム55.3g（0.4モル）を撹拌しながら添加した。そして、50℃の温度で11時間反応させた後、混合物を室温にまで冷却し、真空ろ過を行い、その後水酸化ナトリウム5%水溶液および硫酸ナトリウム10%水溶液で洗浄を行った。最後に、硫酸マグネシウムを使用して有機層を乾燥させ、そして溶媒を蒸留により除去し、化合物（B-3-8）を得た。
【化８７】
2017054119.tif 000092
【０１４７】
（合成例B-6：化合物（B-4-1））
窒素注入口、撹拌機、冷却管、および温度計を、500mLの容積を有する三ツ口フラスコに備え付け、その後窒素ガスを導入した。その後、三ツ口フラスコ内に、2-(2,4,6-トリヒドロキシフェニル)-1,3-ジ-(2H-ベンゾトリアゾール)72.0g（0.2モル）およびメチルエチルケトン150mlを添加した。そして、注入器を用いてECH18.5g（0.2モル）を添加した後、炭酸カリウム55.3g（0.4モル）を撹拌しながら添加した。そして、50℃の温度で11時間反応させた後、混合物を室温にまで冷却し、真空ろ過を行い、その後水酸化ナトリウム5%水溶液および硫酸ナトリウム10%水溶液で洗浄を行った。最後に、硫酸マグネシウムを使用して有機層を乾燥させ、そして溶媒を蒸留により除去し、化合物（B-4-1）を得た。
【化８８】
2017054119.tif 000093
【０１４８】
液晶配向剤、液晶配向膜、および液晶表示素子の実施例ならびに比較例
【０１４９】
液晶配向剤、液晶配向膜、および液晶表示素子の実施例１〜実施例１３ならびに比較例１〜比較例６を、以下に記載する：
【０１５０】
a.液晶配向剤
【０１５１】
ポリマー（A-1-1）100重量部、エポキシ基含有ベンゾトリアゾール化合物（B-1）3重量部、N-メチル-2-ピロリドン（以下、C-1）800重量部、およびエチレングリコール-n-ブチルエーテル（以下、C-2）800重量部を秤量した。その後、成分を室温で撹拌および混合し、実施例１の液晶配向剤を形成した。
【０１５２】
b.液晶配向膜および液晶表示素子
【０１５３】
上記の液晶配向剤を、インジウムスズ酸化物（ITO）により形成された導電膜を有する2枚のガラス基板上にそれぞれ、印刷機（日本写真印刷株式会社製、モデル：S15-036）により塗布し、プレコート層を形成した。その後、ガラス基板を加熱プレート上に置き、100℃の温度および5分の時間でプリベークした。次に、循環式オーブン内で、220℃の温度および30分の時間でポストベークした。最後に、配向処理した後、実施例１の液晶配向膜が形成されたガラス基板を得た。
【０１５４】
シール剤熱圧接着剤を、液晶配向膜が形成された2枚の得られたガラス基板の一方に塗布し、そして4μmのスペーサーをもう一方に散布した。次に、2枚のガラス基板を貼り合わせ、そして熱圧装置で10kgの圧力を加え、150℃の温度で貼り合わせをした。その後、液晶注入機（島津製作所製、モデル：ALIS-100X-CH）を用いて、液晶の注入を行った。次に、液晶の注入口を紫外線硬化性シール剤で封じ、紫外線ランプを使用して、照射により紫外線硬化性シール剤を硬化させ、そして液晶アニール処理を60℃の温度のオーブン内で30分間実施し、これにより実施例１の液晶表示素子を得た。
【０１５５】
実施例１の液晶表示素子を以下の評価方法のそれぞれで評価し、その結果を表２に示す。
【０１５６】
実施例２〜実施例１３
【０１５７】
実施例２〜実施例１３の液晶配向剤、液晶配向膜、および液晶表示素子を、実施例１と同じ手順によりそれぞれ調製し、それらの違いは：成分の種類および使用量を、表２に示すように変更したことである。実施例２〜１３のそれぞれの液晶表示素子を以下の評価方法で評価し、その結果を表２に示す。
【０１５８】
比較例１〜比較例６
【０１５９】
比較例１〜比較例６の液晶配向剤、液晶配向膜、および液晶表示素子を、実施例１と同じ手順によりそれぞれ調製し、それらの違いは：成分の種類および使用量を、表３に示すように変更したことである。比較例１〜比較例６のそれぞれで得られた液晶表示素子を以下の評価方法で評価し、その結果を表３に示す。
【０１６０】
表２および表３における略号に対応する化合物は、以下に示される通りである。
2017054119.tif 000094
2017054119.tif 000095
【０１６１】
評価方法
【０１６２】
a.イミド化率
【０１６３】
イミド化率は、ポリマー中のアミド酸官能基数およびイミド環数の合計に対するイミド環数の割合を意味し、パーセンテージで表される。
【０１６４】
検出方法は、合成例のポリマーを、それぞれ減圧乾燥を行った後に、適切な重水素化溶媒（例えば、重水素化ジメチルスルホキシド）に溶解させることを含む。そして、1H核磁気共鳴（1H-NMR）の結果を、室温下（25℃など）で、テトラメチルシランを基準物質として用いて検出した。イミド化率（%）を、方程式（1）で得た。
【数１】
2017054119.tif 000096
Δ1：10ppm付近のNH基のプロトンの化学シフトに起因して発生したピーク面積；
Δ2：他のプロトンのピーク面積；
α：NH基の1つのプロトンの、ポリマーの前駆体の他のプロトン（ポリアミック酸）に対する数の比。
【０１６５】
b.耐環境性
【０１６６】
実施例および比較例の液晶表示素子を、65℃の温度および85%の相対湿度の環境下にそれぞれ配置し、120時間後、実施例１〜実施例１３および比較例１〜比較例６の液晶表示素子のイオン密度を、電気測定機（東洋社製、モデル6254）を用いてそれぞれ測定した。試験条件は、60℃の温度での1.7 Vの電圧および0.01Hzの三角波の印加を含み、そして電流・電圧波形において0V〜1Vの範囲でピーク面積を計算し、イオン密度（pC）を測定した。低イオン密度は、より良好な耐環境性を表す。
【０１６７】
イオン密度の評価基準は、以下に示される通りである。
◎：イオン密度＜20
○：20≦イオン密度＜40
△：40≦イオン密度＜50
×：50≦イオン密度
【０１６８】
【表２】
2017054119.tif 000097
【０１６９】
【表３】
2017054119.tif 000098
【０１７０】
〈評価結果〉
表２および表３から、エポキシ基含有ベンゾトリアゾール化合物（B）を用いた液晶配向剤により形成された液晶配向膜（実施例１〜実施例１３）と比較して、エポキシ基含有ベンゾトリアゾール化合物（B）を含まない液晶配向剤により形成された液晶配向膜（比較例１〜３および６）の耐環境性は乏しく；そしてエポキシ基を含有しないベンゾトリアゾール化合物（B'）を用いた液晶配向剤により形成された液晶配向膜の耐環境性（比較例４および５）もまた乏しいことが分かる。
【０１７１】
また、液晶配向剤中のポリマー（A）のイミド化率が30%〜90%である場合、形成された液晶配向膜（実施例６〜１２）の耐環境性は特に良好である。
【０１７２】
また、液晶配向剤中のポリマー（A）が、式（A2-1）〜式（A2-2）および式（A2-26）〜式（A2-30）で表されるジアミン化合物（a2）を含有する場合、形成された液晶配向膜（実施例２、５、１０、および１２）の耐環境性は特に良好である。
【０１７３】
また、液晶配向剤中のエポキシ基含有ベンゾトリアゾール化合物（B）が少なくとも1つのヒドロキシル基を含有する場合、形成された液晶配向膜（実施例３、４、７、９、１１、および１２）の耐環境性は特に良好である。
【０１７４】
上記に基づき、本発明の液晶配向剤はエポキシ基含有ベンゾトリアゾール化合物（B）を含有するため、液晶配向剤を液晶配向膜に塗布した場合、液晶配向膜はより良好な耐環境性を有し、したがって、液晶配向膜は液晶表示素子に適している。
【０１７５】
本発明を上記の実施形態を参照して説明したが、説明した実施形態の変更が本発明の精神から逸脱することなくなされ得ることは、当業者には明らかであろう。したがって、本発明の範囲は、上記の詳細な説明によってではなく、添付の特許請求の範囲により定義される。
【産業上の利用可能性】
【０１７６】
本発明により得られる液晶配向剤は、液晶配向膜および液晶表示素子の製造に適している。これにより、良好な垂直配向特性、高硬度、および良好な電圧保持率を有する液晶配向膜を得ることができる。また、液晶表示素子が本発明の液晶配向剤を用いて形成された液晶配向膜を含む場合、良好な垂直配向特性、高硬度、および良好な電圧保持率に加えて、高温高湿環境下での過度のイオン密度の問題も軽減することができる。
【符号の説明】
【０１７７】
100：液晶表示素子
110：第1ユニット
112：第1基板
114：第1導電膜
116：第1液晶配向膜
120：第2ユニット
122：第2基板
124：第2導電膜
126：第2液晶配向膜
130：液晶ユニット
【図１】
2017054119.tif 000101
【外国語明細書】
2017054119000001.pdf